(57)【要約】【課題】肉盛溶接や焼入れを行う必要がないことから製造コストの上昇をできるだけ抑制でき、しかも優れた軸圧潰特性を有する衝撃吸収部材及びその製造方法を提供する．【解決手段】鋼板をプレス成形することにより得られるとともに、二つの側壁部と、底部と、側壁部及び底部をつなぐコーナ部とを有する略溝形の第１の部材を少なくとも有し、第１の部材の軸方向へ向けて負荷される衝撃エネルギを吸収するための衝撃吸収部材である。少なくともコーナ部が、金属板が折り重ねられた折り重ね形状部である。【選択図】図２
2008155749.tif 000002
【特許請求の範囲】
【請求項１】
金属板を成形することにより得られるとともに、二つの側壁部と、底部と、該側壁部及び前記底部をつなぐコーナ部とを有する第１の部材を少なくとも有し、該第１の部材の軸方向へ向けて負荷される衝撃エネルギを吸収するための衝撃吸収部材であって、少なくとも前記コーナ部の一部は、前記金属板が折り重ねられた折り重ね形状部であることを特徴とする衝撃吸収部材。
【請求項２】
前記折り重ね形状部をなす前記金属板の少なくとも一部は、重ね合わせ接合される請求項１に記載された衝撃吸収部材。
【請求項３】
前記折り重ね形状部は、前記コーナ部の近傍であって前記側壁部の一部、及び／又は、前記底部の一部に形成される請求項１又は請求項２に記載された衝撃吸収部材。
【請求項４】
前記折り重ね形状部は、前記金属板が３重に折り重ねられてなる請求項１から請求項３までのいずれか１項に記載された衝撃吸収部材。
【請求項５】
前記第１の部材は、前記二つの側壁部に設けられたフランジを有する請求項１から請求項４までのいずれか１項に記載された衝撃吸収部材。
【請求項６】
さらに、前記第１の部材に接合されることにより閉じた横断面を形成するための第２の部材を有することを特徴とする請求項１から請求項５までのいずれか１項に記載された衝撃吸収部材。
【請求項７】
前記第２の部材は、前記フランジを介して、前記第１の部材に溶接により接合される請求項６に記載された衝撃吸収部材。
【請求項８】
金属板を成形することにより得られるとともに、二つの側壁部と、底部と、該側壁部及び底部をつなぐコーナ部とを有する第１の部材を少なくとも有し、該第１の部材の軸方向へ向けて負荷される衝撃エネルギを吸収するための衝撃吸収部材の製造方法であって、少なくとも前記コーナ部の一部が、前記金属板が折り重ねられた折り重ね形状部となる工程を備えることを特徴とする衝撃吸収部材の製造方法。
【発明の詳細な説明】
【技術分野】
【０００１】
本発明は衝撃吸収部材及びその製造方法に関し、具体的には、肉盛溶接や焼き入れを行うことなく安価で、優れた軸圧潰特性を有し、かつ軽量化を図ることが可能な衝撃吸収部材及びその製造方法に関する。
【背景技術】
【０００２】
周知のように、自動車の衝突時の衝突エネルギを吸収してキャビンへの衝撃力を緩和することによって乗員の保護を図るためには、例えばエンジンルームやトランクルームといったキャビン以外のスペースを優先的に潰すことが有効である。そこで、自動車の車体の前部、後部あるいは側部等の適宜箇所には、衝突時の衝撃荷重が負荷されると軸方向（本明細書では衝撃吸収部材の長手方向を意味する）へ圧潰することによって衝突エネルギを積極的に吸収するための衝撃吸収部材が配置される。このような衝撃吸収部材として、フロントサイドメンバ、サイドシルさらにはリアサイドメンバ等が知られており、近年では、軸方向へ負荷される衝撃荷重によって軸方向へ蛇腹状（アコーデオン状）に優先的に座屈することにより衝突エネルギを吸収するクラッシュボックスも採用されている。
【０００３】
クラッシュボックス等の衝撃吸収部材には、衝突時の衝撃エネルギを吸収するために高い耐荷重性が要求される。衝撃吸収部材の耐荷重を高めるには、板厚を大きくするか又は高強度材を用いればよい。しかし、前者では車体重量の増加を招き、また後者では製造コストの上昇を招き、いずれも自動車用の衝撃吸収部材として適当でない。
【０００４】
そこで、衝撃吸収部材の特定部位に肉盛溶接や高周波焼入れを施すこと、あるいは、衝撃吸収部材のコーナ部を凸形状又は凹形状に形成することによって耐荷重を高めることが提案されている。
【０００５】
特許文献１には、曲げ成形部材の稜線あるいは稜線の近傍の領域に例えばアークやレーザの肉盛溶接部を形成することにより軸方向の衝突の際の衝撃エネルギの吸収量を増加する発明が開示されている。
【０００６】
特許文献２には、プレス成形部材の特定の部位に高周波焼入れによる焼入硬化部を形成することにより軸方向の衝突の際の衝撃エネルギの吸収量を増加する発明が開示されている。
【０００７】
さらに、特許文献３には、横断面が略ハット状の構造部材におけるフランジとクロージングプレートとを接合した部材のフランジ部に隣接するコーナ部以外のコーナ部を、凹形状又は凸形状に成形することにより軸方向の衝突の際の衝撃エネルギの吸収量を増加する発明が開示されている。
【特許文献１】特開２００４−２７６０３１号公報
【特許文献２】特開平１１−１５２５４１号公報
【特許文献３】特開平９−２４９１５５号公報
【発明の開示】
【発明が解決しようとする課題】
【０００８】
衝撃吸収部材の衝撃エネルギの吸収量を増加するために、特許文献１により開示された発明では肉盛溶接を行う必要があり、特許文献２により開示された発明では高周波焼入れを行う必要があり、さらに特許文献３により開示された発明では凹形状又は凸形状に成形加工する必要がある。このため、いずれの発明によっても製造コストの上昇は否めず、低コストも強く要請される自動車用の衝撃吸収部材として適用することは難しい。
【０００９】
本発明は、このような従来の技術が有する課題に鑑みてなされたものであり、肉盛溶接や焼入れを行う必要がないことから製造コストの上昇をできるだけ抑制でき、しかも優れた軸圧潰特性を有し、かつ軽量化を図ることができる衝撃吸収部材及びその製造方法を提供することである。
【課題を解決するための手段】
【００１０】
本発明は、衝撃吸収部材を構成する略溝形の部材のコーナ部を、３重以上に折り重ねて構成すれば、この部材の素材である鋼板の板厚を増大させることなく、衝撃荷重を負荷された際に高い応力を受けるコーナ部の板厚を実質的に増加してコーナ部を強化でき、これにより、衝撃吸収部材の衝撃吸収性能を向上できるという、極めて独創的な技術思想に基づくものである。
【００１１】
本発明は、金属板を成形することにより得られるとともに、二つの側壁部と、底部と、これら側壁部及び底部をつなぐコーナ部とを有する第１の部材を少なくとも有し、第１の部材の軸方向へ向けて負荷される衝撃エネルギを吸収するための衝撃吸収部材であって、少なくともコーナ部の一部が、金属板が折り重ねられた折り重ね形状部であることを特徴とする衝撃吸収部材である。
【００１２】
別の観点からは、本発明は、金属板を成形することにより得られるとともに、二つの側壁部と、底部と、これら側壁部及び底部をつなぐコーナ部とを有する第１の部材を少なくとも有し、この第１の部材の軸方向へ向けて負荷される衝撃エネルギを吸収するための衝撃吸収部材の製造方法であって、少なくともコーナ部の一部が、金属板が折り重ねられた折り重ね形状部となる工程を備えることを特徴とする衝撃吸収部材の製造方法である。
【００１３】
これらの本発明では、折り重ね形状部をなす金属板の少なくとも一部が、重ね合わせ接合されることが、望ましい。
これらの本発明では、折り重ね形状部が、（ｉ）コーナ部の近傍であって側壁部の一部、及び／又は、底部の一部に形成されること、（ｉｉ）金属板が３重に折り重ねられてなることが、望ましい。
【００１４】
これらの本発明では、第１の部材が、二つの側壁部に設けられたフランジを有することが望ましい。
これらの本発明では、さらに、第１の部材に接合されることにより閉じた横断面を形成するための第２の部材を有することが望ましい。
【００１５】
これらの本発明では、第２の部材が、第１の部材のフランジを介して、第１の部材に溶接により接合されることが望ましい。
これらの本発明にかかる衝撃吸収部材における第１の部材は、例えば、金属板をプレス成形することにより得られることが例示される。
【発明の効果】
【００１６】
本発明により、肉盛溶接や焼き入れを行う必要がないことから製造コストの上昇をできるだけ抑制でき、しかも優れた軸圧潰特性を有する衝撃吸収部材を提供することが可能となる。
【発明を実施するための最良の形態】
【００１７】
以下、本発明に係る衝撃吸収部材を実施するための最良の形態を、添付図面を参照しながら説明する。なお、本発明に係る衝撃吸収部材は、例えば、クラッシュボックス、サイドシル、クロスメンバーやサイドメンバーといった、自動車の衝突変形時に軸圧潰変形を受ける部材であれば、等しく適用可能である。
【００１８】
本実施の形態の衝撃吸収部材は、第１の部材と第２の部材とを有するので、これらについて説明する。
［第１の部材］
本実施の形態の衝撃吸収部材は、略溝形の第１の部材を有する。この衝撃吸収部材は、第１の部材の軸方向へ向けて衝撃エネルギを負荷されると、軸方向へ蛇腹状（アコーデオン状）に優先的に座屈することにより衝撃エネルギを吸収するための衝撃吸収部材である。
【００１９】
本実施の形態では、第１の部材の素材として普通鋼からなる鋼板を用いる。そして、第１の部材は、この鋼板を周知慣用の手段によりプレス成形することにより、二つの側壁部と、底部と、側壁部及び底部をつなぐ湾曲したコーナ部とを有する略溝形の部材として、成形される。
【００２０】
本実施の形態では、このプレス成形工程の一部に、少なくともコーナ部が、鋼板が折り重ねられた折り重ね形状部となる工程が設けられる。
図１（ａ）〜図１（ｄ）は、第１の部材のコーナ部に折り重ね形状部を形成するための工程の一例を模式的に示す説明図である。
【００２１】
図１（ａ）に示すように、折り重ね形状部の余線長を確保するため、平板のブランク１を用い、ブランクホルダ２、パンチ３及びダイ４により構成される第１の金型５により底部に該当する部位に絞り加工を行って凹形状部１ａを形成する。このとき、パネルの反転を不要とするために、図１（ａ）に示すように上型にブランクホルダ２及びパンチ３を配置することが望ましい。
【００２２】
次に、図１（ｂ）に示すように、ダイ６、パッド７、ホルダ８及びパンチ９により構成される第２の金型１０により凹形状部１ａをパッド７で押圧した状態で、絞り又は曲げ成形を行ってハット形状に成形する。
【００２３】
次に、図１（ｃ）に示すように、ダイ１１、ホルダ１２及びパンチ１３により構成される第３の金型１４により凹型の余線長部１ｂをパンチ１３の肩部周辺に移動させるための予備成形を行う。折り返しを容易とするためにパンチ１３の先端部は略凸形状とすることが有効である。また、ダイ１１には折り返し部の移動を防止するために段差状の返し１１ａを設けることが有効である。
【００２４】
そして、図１（ｄ）に示すように，最終工程として、ダイ１５、ホルダ１６及びパンチ１７により構成される第４の金型１８により所定の折り重ね形状部１ｃに成形する。
これにより、本実施の形態のクラッシュボックスを構成する第１の部材の少なくともコーナ部の少なくとも一部が、鋼板が折り重ねられた折り重ね形状部となる。また、本実施の形態では、図１（ｄ）に示すように折り重ね形状部１ｃは、第１の部材のコーナ部のみではなく、コーナ部の近傍であって側壁部の一部、及び、底部の一部の一方又は双方にまで形成される。
【００２５】
側壁部の一部や底部の一部も折り重ね形状部となる範囲は、コーナ部に隣接し、かつコーナからコーナＲの５倍程度以内の範囲であることが望ましい。この範囲を超えて形成すると、単位質量当たりのエネルギ吸収量の向上を図ることが困難となることがあるからである。
【００２６】
本実施の形態では、第１の部材をプレス成形により成形する場合を例にとったが、本発明はプレス成形に限定されるものではなく、例えばロールフォーミングにより成形するようにしてもよい。
【００２７】
本実施の形態において、コーナ部、さらにはコーナ部の近傍であって側壁部の一部、及び／又は、底部の一部を折り重ね形状部とすることにより衝撃吸収性能が向上する理由を説明する。
【００２８】
二つの側壁部と、これら側壁部の一方の端部に接続される湾曲したコーナ部と、このコーナ部の一方の端部に接続される底部とを備える溝型の衝撃吸収部材に、その軸方向へ衝撃荷重が負荷されると、コーナ部とその近傍には高い応力が生じる。このため、高い応力を受けるコーナ部を強化することにより衝撃吸収部材の衝撃吸収性能を向上することができる。コーナ部の強化は上述したように素材の強度や素材の板厚を増大させることにより簡単に達成できるものの、これでは、重量やコストの増加を招き、衝撃吸収部材として要求される特性を確保できない。
【００２９】
そこで、本実施の形態では、コーナ部を折り重ね形状部に形成することにより、素材である鋼板の板厚を増大させることなく、コーナ部の板厚を実質的に増大させることが可能となり、これにより、衝撃荷重を負荷された際に高い応力を受けるコーナ部を強化することができるので、衝撃吸収部材の衝撃吸収性能を向上することができる。
【００３０】
さらに、コーナ部のみならず、コーナ部の近傍となる底部の一部又は略溝形の横断面の側壁の一部を含む領域をも折り重ね形状部とすることにより、コーナ部とその近傍領域の板厚を実質的に増加することが可能となり、衝撃吸収性能をさらに向上することができる。
【００３１】
本実施の形態における折り重ね形状部は、折り返された鋼板同士が重なり合うような状態にあればよく、必ずしも折り返された鋼板同士が接触する必要はない。折り返された部分同士の隙間が板厚の５倍程度以下であればよい。板厚程度以下とするのがさらに望ましい。
【００３２】
折り重ね部における鋼板は、３重に折り重ねられてなることが、得られる衝撃吸収性能の向上と製造コストとの観点から望ましい。
さらに、折り重ね形状部をなす鋼板の少なくとも一部が、重ね合わせ接合されることが、望ましい。このように、折り重ね形状部に形成された鋼板を重ね合わせ接合すると、接合により折り重ね形状部に形成された鋼板同士の変形が拘束されるため、接合しない場合に比べて実質的に板厚を増加したこととなり、衝撃吸収性能がさらに向上するからである。
【００３３】
さらに、この重ね合わせ接合には、レーザ溶接、抵抗スポット溶接又はプラズマ溶接等の溶接や、ろう付け、機械的接合、あるいは構造接着を用いることが例示される。
なお、後述する第２の部材を接合する場合には、第１の部材の側壁部の端部に、例えば外向きフランジを設けておき、この外向きフランジを介して第２の部材を接合することが、望ましい。ただし、接合する形態や手段等によっては第１の部材の側壁部の端部を接合相手材に突き合わせて接合してもよいことはいうまでもない。
【００３４】
第１の部材は、以上のように構成される。
［第２の部材］
本実施の形態のクラッシュボックスは、第２の部材を有する。第２の部材は、第１の部材の二つの側壁部に、望ましくはこれら二つの側壁部に設けられたフランジを介して、例えば溶接により接合されることにより閉じた横断面を形成するための部材である。
【００３５】
本実施の形態では、第２の部材として平板状の背板を用いたが、本発明はこれに限定されるものではなく、第１の部材の二つの側壁部に接合されることにより閉じた横断面を形成することができる部材であればよい。
【００３６】
例えば第１の部材と同じ形状を有するプレス成形部材をそれぞれのフランジを重ね合わせて反対向きに設けたり、第１の部材とは側壁部の高さが異なるプレス成形部材をそれぞれのフランジを重ね合わせて同じ向きに設けたりすることとしてもよい。
【００３７】
なお、第１の部材と第２の部材との接合は、本実施の形態ではフランジを介して行う場合を例にとったが、本発明はこのようにフランジを介して接合する態様に限定されるものではなく、フランジを介さずに第１の部材と第２の部材とを接合するようにしてもよい。
【００３８】
第１の部材と第２の部材とは溶接されるが、溶接方法は特に限定を要さない。例えばレーザ溶接、抵抗溶接さらにはプラズマ溶接等を用いることができる。
本実施の形態の衝撃吸収部材がクラッシュボックスである場合には第２の部材は用いるが、衝撃吸収部材が例えばフロントサイドメンバ等のメンバ類である場合には第２の部材は用いずに第１の部材を自動車車体の構成部品（例えばフードリッジ）に直接溶接するようにしてもよい。
【００３９】
第２の部材は、以上のように構成される。
本実施の形態の衝撃吸収部材は以上のように構成される。
このように、本実施の形態によれば、鋼板をプレス成形することにより得られるとともに二つの側壁部と、底部と、これら側壁部及び底部をつなぐコーナ部とを有する第１の部材のコーナ部を折り重ね形状部として形成するので、素材である鋼板の板厚を増大させることなくコーナ部の板厚を実質的に増加することが可能となり、これにより、衝撃荷重を負荷された際に高い応力を受けるコーナ部を強化することができる。したがって、コーナ部に肉盛溶接や焼き入れを行う必要がないことから安価で、優れた軸圧潰特性を有する衝撃吸収部材を提供することができる。
【実施例】
【００４０】
本発明を、実施例を参照しながら、より具体的に説明する。
本発明の効果を、数値解析により検討した。
図２（ａ）〜図２（ｅ）及び図３（ａ）〜図３（ｄ）は、本実施例において数値解析した衝撃吸収部材２０の横断面形状を部分的に示す説明図である。
【００４１】
図２（ａ）〜図２（ｅ）は、いずれも、第１の部材２１及び第２の部材２２がともにいわゆるハット形の横断面を有し、両者をフランジで重ね合わせて接合することにより閉じた横断面とする場合（以下、単に「両ハット」という）を示し、図３（ａ）、図３（ｂ）は、いずれも、第１の部材２１がハット形の横断面を有し、かつ第２の部材２３が平板の背板であり、第１の部材２１のフランジで重ね合わせて接合することにより閉じた横断面とする場合（以下、単に「片ハット」という）を示し、さらに、図３（ｃ）及び図３（ｄ）は、いずれも、第１の部材２１がハット形の横断面を有し、かつ第２の部材２３が第１の部材２１とは寸法が異なるハット形の横断面を有し、両者をフランジで重ね合わせて接合することにより閉じた横断面とする場合（以下、単に「ダブル開ハット」という）を示す。
【００４２】
なお、第１の部材２１と第２の部材２２〜２４とのフランジの接合は、フランジ幅方向に端から１０ｍｍの位置において、軸方向両端から１５ｍｍの位置の領域を３０ｍｍの間隔で抵抗スポット溶接により点接合することにより、行った。
【００４３】
本実施例では、両ハット、片ハットさらにはダブルハットの各断面形状において、第１の部材２１のコーナ部２１ａの折り重ね形状部の形状、及びその固定条件を、以下に列記するように変更して、数値解析を行った。
［部材の断面形状・寸法、折り重ね形状部の形状・寸法、溶接(固定)条件］
部材長：３００ｍｍ
断面形状：両ハット（図２（ａ）〜図２（ｅ））、片ハット（図３（ａ）及び図３（ｂ））、
ダブル開ハット（図３（ｃ）及び図３（ｄ））
折り重ね形状部の形状：Ｍ１、Ｍ２、Ｍ４、Ｍ５の４種類
Ｍ１：コーナを３重の折り重ね形状部に形成し、折り重ね形状部の開口部を底部側
に配置した構造（図２（ｂ））。
【００４４】
Ｍ２：コーナを３重の折り重ね形状部に形成し、折り重ね形状部の開口部を側壁側
に配置した構造（図２（ｃ））。
Ｍ４：コーナとコーナ近傍部(コーナＲの２倍の範囲)とを３重の折り重ね形状部に
形成し、折り重ね形状部の開口部を底部側に配置した構造（図２（ｄ）
及び図３（ｂ）、図３（ｄ））。
【００４５】
Ｍ５：コーナとコーナ近傍部(コーナＲの２倍の範囲)とを３重の折り重ね形状部に
形成し、折り重ね形状部の開口部を側壁側に配置した構造（図２（ｅ））。
図４（ａ）〜図４（ｈ）は、解析に供した部材の折り重ね形状部Ｍ１、Ｍ２、Ｍ４、Ｍ５における重ね合わせ溶接の有無及び溶接位置を示す説明図である。
【００４６】
図４（ａ）〜図４（ｄ）は、折り重ね形状部Ｍ１、Ｍ２、Ｍ４、Ｍ５における重ね合わせ溶接を行わないものを示し、図４（ｅ）〜図４（ｈ）は、折り重ね形状部Ｍ１、Ｍ２、Ｍ４、Ｍ５における丸印部において重ね合わせ溶接を行うものを示す。
【００４７】
そして、接合の取扱いも含めて以下の要領で解析を行った。
解析には、汎用の動的陽解法有限要素解析コードを使用した。素材は、板厚が１．０ｍｍの５９０ＭＰａ級高張力鋼板とした。素材の変形特性には、Ｃｏｗｐｅｒ−Ｓｙｍｏｎｄｓ型のひずみ速度依存性を考慮した。
【００４８】
軸圧潰の解析は、衝撃吸収部材の上端に剛体壁を定義し、６４ｋｍ／ｈの強制変位を与え、２００ｍｍの強制変位量を与えた。このとき、２００ｍｍまでの吸収エネルギ（軸圧潰荷重×変位）を算出し、それを部材重量で除した単位重量当たりの吸収エネルギ量を求め、さらに、ベース形状の単位重量当たりの吸収エネルギで標準化した値を評価値とした。
【００４９】
なお、抵抗スポット溶接部はスポット溶接を模擬しナゲット径を５．５ｍｍとしたビーム要素にて、スポット接合部に相当する両接点の位置を結合した。このとき、ビーム要素の変形特性は、降伏応力が１２００ＭＰａの弾完全塑性体とした。また、折り重ね形状部の接合は、接合する部分の両接点を剛体締結し、この締結は部材長手方向全域とした。
【００５０】
解析結果を表１、２に示す。なお、表１、２における「ＥＡ＠２００」は圧潰量２００ｍｍまでの吸収エネルギ（ｋＪ）を示し、「Ｐａｖｅ」は圧潰量２００ｍｍまでの軸圧潰荷重の平均値（ｋＮ）を示し、「Ｍ」は部材質量（ｇ）を示す。
【００５１】
【表１】
2008155749.tif 000003
【００５２】
【表２】
2008155749.tif 000004
【００５３】
表１、２に示すように、両ハット、片ハット、ダブル開ハットのいずれにおいても、それぞれのベース材（折り重ね形状部が存在しない従来例）に比較して、単位質量当たりのエネルギの吸収量（ＥＡ/Ｍ）が向上することがわかる。
【００５４】
さらに、両ハット、片ハット、ダブル開ハットのいずれにおいても、折り重ね形状部において重ね合わせ接合を行うことにより、単位質量当たりのエネルギの吸収量（ＥＡ/Ｍ）がさらに向上することがわかる。
【図面の簡単な説明】
【００５５】
【図１】図１（ａ）〜図１（ｄ）は、第１の部材のコーナ部に折り重ね形状部を形成するための工程の一例を模式的に示す説明図である。
【図２】図２（ａ）〜図２（ｅ）は、実施例において数値解析した衝撃吸収部材の横断面形状を部分的に示す説明図である。
【図３】図３（ａ）〜図３（ｄ）は、実施例において数値解析した衝撃吸収部材の横断面形状を部分的に示す説明図である。
【図４】図４（ａ）〜図４（ｈ）は、解析に供した衝撃吸収部材の折り重ね形状部Ｍ１、Ｍ２、Ｍ４、Ｍ５における重ね合わせ溶接の有無及び溶接位置を示す説明図である。
【符号の説明】
【００５６】
１  ブランク
１ａ  凹形状部
１ｃ  折り重ね形状部
２  ブランクホルダ
３  パンチ
４  ダイ
５  第１の金型
６  ダイ
７  パッド
８  ホルダ
９  パンチ
１０  第２の金型
１１  ダイ
１１ａ  返し
１２  ホルダ
１３  パンチ
１４  第３の金型
１５  ダイ
１６  ホルダ
１７  パンチ
１８  第４の金型
２０  衝撃吸収部材
２１  第１の部材
２２〜２４  第２の部材
【図１】
2008155749.tif 000005
【図２】
2008155749.tif 000006
【図３】
2008155749.tif 000007
【図４】
2008155749.tif 000008